"式AxMXO4yを有する化合物の粒子からなるC-AxMXO4y材料であって、前記粒子は、その表面の少なくとも一部に熱分解によって堆積された炭素堆積物を含み、式中、-AがLiのみ、または原子百分率最大10のNaまたはKで部分的に置き換えられたLiを表し、-MがFeIIもしくはMnIIまたはこれらの混合物のみを、あるいは原子百分率最大30の、NiおよびCoから選択される1種もしくは複数種の他の金属の原子で、かつ/または原子百分率最大10の、NiもしくはCo以外の1種または複数種の異原子価もしくは等原子価金属で、かつ/または原子百分率最大5のFeIIIで部分的に置き換えられたFeIIもしくはMnIIまたはこれらの混合物を表し、-XO4が、PO4のみ、またはモル百分率最大10の、SO4、SiO4およびMoO4の中から選択される少なくとも1種の基で部分的に置き換えられたPO4を表し、-0<x≦2および0<y≦2であり、係数xおよびyが、酸化物錯体の電気的中性が確保されるように独立的に選択され、不純物として存在するカルシウムの濃度が略1000ppmより低い、好ましくは略500ppmより低い、より好ましくは略300ppmより低い、さらにより好ましくは略100ppmよりも低いことを特徴とする材料。MがFeIIのみを、あるいは原子百分率最大30の、Mn、NiおよびCoから選択される1種もしくは複数種の他の金属の原子で、かつ/またはMg、Mo、Nb、Ti、Al、Ta、Ge、La、Y、Yb、Sm、Ce、Cu、Hf、Cr、Zr、Bi、Zn、B、CaおよびWから選択される、原子百分率最大10の1種または複数種の異原子価もしくは等原子価金属で、かつ/または原子百分率最大5のFeIIIで部分的に置き換えられたFeIIを表すことを特徴とする、請求項1に記載の材料。炭素堆積物が、均一であり、接着性を有し、非粉末状であることを特徴とする、請求項1に記載の材料。炭素堆積物が、総重量に対して略0.03乃至略15重量に相当することを特徴とする、請求項1に記載の材料。不純物として存在する前記カルシウムが、主に前記材料C-AxMXO4yの表面上に堆積されていることを特徴とする、請求項1に記載の材料。不純物として存在する前記カルシウムが主に、任意選択でリチウムを含有するリン酸カルシウムの形態であることを特徴とする、請求項5に記載の材料。材料C-AxMXO4yがC-LiFePO4であることを特徴とする、請求項1に記載の材料。基本粒子および該基本粒子の凝集体から構成されることを特徴とする、請求項1に記載の材料。前記凝集した粒子の大きさが10nm乃至3μmの範囲であり、前記凝集体の大きさが略100nm乃至略30μmの範囲であることを特徴とする、請求項8に記載の材料。略5m2/g乃至略50m2/gの比表面積を有することを特徴とする、請求項9に記載の材料。前記基本粒子の大きさが略1μm乃至略5μmの範囲であることを特徴とする、請求項8に記載の材料。前記凝集体の大きさが略1μm乃至略10μmの範囲の範囲であることを特徴とする、請求項8に記載の材料。前記材料C-AxMXO4yが、基本粒子および該基本粒子の凝集体によって構成され、該基本粒子の粒子径分布D50が略1μm乃至略5μmの範囲であり、該凝集体の粒子径分布D50が略1μm乃至略10μmの範囲であることを特徴とする、請求項1に記載の材料。集電体を形成する導体基板上に堆積された複合材料膜によって構成される電極であって、該複合材料が、請求項1から13のいずれか一項に記載のC-AxMXO4y材料と、バインダと、電子伝導性化合物とを含むことを特徴とする電極。前記バインダが、エチレンオキシド由来の繰り返し単位-CH2-CH2O-少なくとも60で構成され、リチウム塩が任意選択でその中に溶解しているポリマーであることを特徴とする、請求項14に記載の電極。リチウム塩が存在する場合に、この塩がLiNSO2CF32を含むことを特徴とする、請求項15に記載の電極。アノードと、カソードと、リチウム塩を含有する高分子電解質とを備え、該カソードが請求項1から13のいずれか一項に記載の材料を含むことを特徴とする電池。リチオ化金属ポリマーテクノロジーLMPであることを特徴とする、請求項17に記載の電池。前記電解質が、エチレンオキシド由来の繰り返し単位-CH2-CH2O-少なくとも60で構成され、リチウム塩がその中に溶解しているポリマーであることを特徴とする、請求項17に記載の電池。前記リチウム塩がLiNSO2CF32を含むことを特徴とする、請求項19に記載の電池。前記アノードがリチウム金属であることを特徴とする、請求項17から20のいずれか一項に記載の電池。アノードと、カソードと、リチウム塩を含有する高分子電解質とを備えるリチウム金属ポリマーLMPテクノロジー電池の電気化学的特性を改良するための方法であって、該カソードがC-AxMXO4y材料を含み、前記方法が、ia式AxMXO4yを有する化合物の粒子を含むリチオ化された、または部分的にリチオ化されたオキシアニオン系材料、b式AxMXO4yを有する化合物の粒子を含むリチオ化された、または部分的にリチオ化されたオキシアニオン系材料であって、該粒子がその表面の少なくとも一部に熱分解によって堆積された炭素堆積物を含む材料、あるいはcaまたはbの前駆体、中に不純物として存在するカルシウムの濃度を決定するステップと、ii前記カソードの製造に使用するための、略1000ppmより低い、好ましくは略500ppmより低い、好ましくは略300ppmより低い、さらにより好ましくは略100ppmより低い濃度の、不純物として存在するカルシウムを含有する材料または前駆体を、a、bまたはcから選択するステップとを含み、式中、-AがLiのみ、または原子百分率最大10のNaまたはKで部分的に置き換えられたLiを表し、-MがFeIIもしくはMnIIまたはこれらの混合物のみ、あるいは原子百分率最大30の、NiおよびCoから選択される1種もしくは複数種の他の金属で、かつ/または原子百分率最大10の、NiもしくはCo以外の1種または複数種の異原子価もしくは等原子価金属で、かつ/または原子百分率最大5のFeIIIで部分的に置き換えられたFeIIもしくはMnIIまたはこれらの混合物を表し、-XO4が、PO4のみを、またはモル百分率最大10の、SO4、SiO4およびMoO4の中から選択される少なくとも1種の基で部分的に置き換えられたPO4を表し、-0<x≦2および0<y≦2であり、係数xおよびyが、酸化物錯体の電気的中性が確保されるように独立的に選択されることを特徴とする方法。熱プロセスによるC-LiMPO4の合成のための、場合により水和されているMPO4材料であって、Mが、原子百分率が少なくとも70のFeIIを表し、不純物として存在するカルシウムの濃度が略1000ppmより低い、好ましくは略500ppmより低い、より好ましくは略300ppmより低い、さらにより好ましくは略100ppmよりも低いことを特徴とする材料。熱プロセスによるC-LiFeO4の合成のための、場合により水和されているFePO4材料であって、不純物として存在するカルシウムの濃度が略1000ppmより低い、好ましくは略500ppmより低い、より好ましくは略300ppmより低い、さらにより好ましくは略100ppmよりも低いことを特徴とする材料。不純物として存在するカルシウムが、主にその表面に堆積されることを特徴とする、請求項23または24に記載の材料。不純物として存在するカルシウムが主に、任意選択でリチウムを含有するリン酸カルシウムの形態であることを特徴とする、請求項25に記載の材料。熱分解炭素の堆積物をその表面特に、材料C-LiFePO4である場合上に含むリチオ化された、または部分的にリチオ化されたオキサニオン系材料の一部のロットが、たとえば、LMP電池の特定の場合においてカソードとして使用された場合に、特にその電気化学的な特性に関する特定の問題をもたらすようである。具体的には、これらの問題はまず、電池の面積固有インピーダンス英語のAreaSpecificImpedanceからASIと呼ばれるの増大によって特定されたが、この増大は電池性能にとって不利であった。これら特定の問題により、本発明者らは、この問題を特定し解決することを可能にするRDプロジェクトを開始した。様々な実施例である非限定的なC-LiFePO4材料ロットを用いた多くの実験を受けて、本発明者らは、驚くべきことに、LMP電池のASI増大が、低濃度のカルシウムを含む不純物の存在と相関性があることを見出した。従来技術の文献には、LMP電池のASIに対するカルシウムを含む不純物の悪影響について説明も提案もなされていない。したがって、この発明は、リチオ化された、または部分的にリチオ化されたオキシアニオン系材料に関し、この材料は、たとえば、LMPテクノロジー電池においてカソードとして使用した場合など、改良された電気化学的特性を示す熱分解炭素堆積物を表面上に備える。非限定的な一態様において、この発明は、上に定義した材料を含有する電極、およびLMPテクノロジー電池におけるこの電極の使用も提案する。非限定的な一態様において、この発明は、式AxMXO4yの化合物の粒子からなるC-AxMXO4y材料も提案する。ここで、粒子は、その表面の少なくとも一部に熱分解によって堆積される炭素堆積物を含み、式中、AはLiのみを、または原子百分率最大10のNaまたはKで部分的に置き換えられたLiを表し、MはFeIIもしくはMnIIまたはこれらの混合物のみを、あるいは原子百分率最大30の、NiおよびCoから選択される1種もしくは複数種の他の金属で、かつ/または原子百分率最大10の、NiもしくはCo以外の1種または複数種の異原子価もしくは等原子価金属で、かつ/または原子百分率最大5のFeIIIで部分的に置き換えられたFeIIもしくはMnIIまたはこれらの混合物を表し、XO4は、PO4のみを、またはモル百分率最大10の、SO4、SiO4およびMoO4の中から選択される少なくとも1種の基で部分的に置き換えられたPO4を表し、0<x≦2および0<y≦2であり、係数xおよびyは、酸化物錯体の電気的中性が確保されるように独立的に選択され、この材料は、不純物として存在するカルシウム濃度が約1000ppmよりも低い。別の非限定的態様において、この発明は、リチオ化金属ポリマーLMPテクノロジー電池の電気化学的特性を改良するための方法を提案する。ここで電池は、式AxMXO4yを有する化合物の粒子を含むリチオ化された、または部分的にリチオ化されたオキシアニオン系材料を含み、粒子は、その表面の少なくとも一部に熱分解によって堆積される炭素を含み、式中AはLiのみを、または原子百分率最大10のNaまたはKで部分的に置き換えられたLiを表し、MはFeIIもしくはMnIIまたはこれらの混合物のみを、あるいは原子百分率最大30の、NiおよびCoから選択される1種もしくは複数種の他の金属の原子で、かつ/または原子百分率最大10の、NiもしくはCo以外の1種または複数種の異原子価もしくは等原子価金属で、かつ/または原子百分率最大5のFeIIIで部分的に置き換えられたFeIIもしくはMnIIまたはこれらの混合物を表し、XO4は、PO4のみを、またはモル百分率最大10の、SO4、SiO4およびMoO4の中から選択される少なくとも1種の基で部分的に置き換えられたPO4を表し、0<x≦2および0<y≦2であり、係数xおよびyは、酸化物錯体の電気的中性が確保されるように独立的に選択される。この方法は、ia式AxMXO4yを有する化合物の粒子を含むリチオ化された、または部分的にリチオ化されたオキシアニオン系材料の、b式AxMXO4yを有する化合物の粒子を含むリチオ化された、または部分的にリチオ化されたオキシアニオン系材料であって、粒子がその表面の少なくとも一部に熱分解によって堆積される炭素を含む材料の、あるいはcaまたはbの前駆体の、不純物として存在するカルシウムの濃度決定と、ii約1000ppmより低い、好ましくは約500ppmより低い、さらにより好ましくは約300ppmより低い、さらにより好ましくは約100ppmより低い濃度のカルシウムを不純物として含有する材料または前駆体の、a、bまたはcからの選択を含む。一実施形態において、上で定義した方法は、材料の合成時およびまたは洗浄段階中に、不純物としてC-AxMXO4y生成物中に存在するカルシウムの濃度が約1000ppmより低く、好ましくは約500ppmより低く、さらにより好ましくは約300ppmより低く、さらにより好ましくは約100ppmより低くなるように、程度の差はあるが石灰質である水の使用を含む。一実施形態においては、炭素膜が、粉末状ではない均一で付着性の堆積物である。これは、材料の総重量と比較すると、約0.03~約15重量、好ましくは約0.5~約5重量に相当する。一実施形態において、この発明の材料は、カソード用の材料として使用した場合、Fe2/Fe3対に特有の、Li/Li0に対する約3.4~3.5Vの充電/放電プラトーを少なくとも示す。別の非限定的態様において、この発明は、熱プロセスによるC-LiMPO4の合成のための、場合により水和されているMPO4材料を提案する。ここでこの材料は、不純物として存在するカルシウムの濃度が約1000ppmより低く、Mは、原子百分率が少なくとも70のFeIIを示す金属である。一実施形態において、熱プロセスによるC-LiMPO4の合成のためのこのMPO4材料は、約500ppmより低い、好ましくは約300ppmより低い、さらにより好ましくは約100ppmより低い、不純物として存在するカルシウムの濃度を特徴とする。別の非限定的な態様において、カルシウムを含む不純物は、MPO4材料の表面に本質的に存在する。特定の一実施形態においては、MがFeIIを表し、熱プロセスによるC-LiFePO4の合成のための、おそらく水和されているFePO4材料は、約1000ppmより低い、好ましくは約500ppmより低い、好ましくは約300ppmより低い、さらにより好ましくは約100ppmより低い、不純物として存在するカルシウムの濃度を特徴とする。別の非限定的な態様において、カルシウムを含む不純物は、FePO4材料の表面に本質的に存在する。この発明のこれらの態様および他の特性は、本発明の特定の諸実施形態についての以下の説明を考察することによって当業者には明らかとなるであろう。以下の膨大な実験を受けて、本発明者らは、驚くべきことに、LMP電池におけるASIの増大は、カルシウムを含む不純物の存在と相関があることを見出した。この概念の非限定的一実施形態において、本発明者らは、固体熱プロセスによって合成したC-LiFePO4を使用した。この固体熱プロセスは、Li、FeおよびPO4源を有機化合物と混合することから構成される。より具体的には、炭酸リチウムLi2CO3、リン酸鉄FePO4およびポリマーを混合し、その後、回転炉内の還元性雰囲気中で加熱し、そこから出すと、C-LiFePO4カソード材料が得られる。この具体例において、本発明者らは、第1の材料FePO4からの不純物として存在するカルシウムの起源を、カルシウムを含む不純物、特に水性溶媒に溶解しにくいリン酸カルシウムまたは炭酸カルシウムを含有することが可能であると関連付けた。これらカルシウムを含む不純物は、結局のところC-LiFePO4中に見られる。この非限定的実施形態において、本発明者らは、LMP電池のサイクル中にASIの増大を観測した。これらC-LiFePO4のロットは、不純物として存在するカルシウムを少量のみ含有しており、すなわち、化学的微量分析プラズマ銃等によってわかる数百ppmだけ含有していた。この驚くべき効果に対する説明を、この効果が本発明に対する限定因子となることなく進めることができる。一定のFePO4ロットの製造中に、合成中および/または洗浄相中で鉱水を使用することが可能であるが、これにより生成物C-LiFePO4を合成するための原料として使用するFePO4の表面上に、水に溶解しにくいカルシウム塩、特に炭酸カルシウムおよびリン酸カルシウムたとえば、CaHPO4、Ca3PO42、CaCO3等の堆積物がもたらされる。不純物として存在するこのカルシウムは、制限はないが、リチウムを含有していてもしていなくてもよいリン酸カルシウムの形態で、全体的または部分的にC-LiFePO4の表面上に見られると想定される。不純物として存在するカルシウムを含有するC-LiFePO4の表面のXPS分析により、材料の表面上におけるその存在が確認された。LMP技術における不純物としてのカルシウムの存在の悪影響の所見は、電解質とカソードとの間のイオンの移動を制限する界面の形成を伴う液体電解質とは対照的に、電解質の非常に強い粘度によって説明することができる。さらに、ポリエーテル系の高分子電解質は溶媒として強い能力を有するため、カルシウム系不純物が相互に作用する、またはそれにより少なくとも部分的に可溶化することが、何ら本発明に対する制限となることなく想定される。この作用は、LMP電池における電解質として現在使用されているビストリフルオロ-メタンスルホニルイミドLiTFSIと呼ばれるのリチウム塩を使用することによって増強することができ、実際には、TFSIアニオンは、カルシウムなど二価のカチオンを含めた、溶液中の多くのカチオンを取り込むことができる。高分子電解質は導体であるが、これは、非晶質構造、すなわち、無秩序disorganized構造を有する場合には、塩を電離および溶解させることができる唯一の構造となる。任意の結晶成長プライマーにより、ポリマーの凝集エネルギーの増大が生じることとなるが、材料のイオン伝導率にとって有害な結果がもたらされる。そのような非晶質構造は、ガラス転移温度Tgよりも高い温度に置くことによってのみ得られ、したがってガラス転移温度Tgは可能な限り低くなければならない。Tgの値は、ポリマー中の塩溶媒和物の量に応じて、また所与のアニオンに対するカチオンの性質に応じて変化し得る。したがって、材料C-AxMXO4yの表面上に存在する二価のカルシウムを含有する不純物が、微結晶と定義される化合物が高融点で形成されるように、電解質との界面で局所的に電解質のガラス転移温度を増大させることができ、その結果、界面の抵抗が増大し、したがってASIが増大する。これは、特定の一実施形態において、本発明の方法が、材料の合成中およびまたは洗浄段階中に、不純物としてC-AxMXO4y生成物中に存在するカルシウムの濃度が約1000ppmより低く、好ましくは約500ppmより低く、より好ましくは約300ppmより低く、さらにより好ましくは約100ppmより低くなるように、程度の差はあるが石灰質である水の使用を含むからである。当業者は、過度の努力をせずに、弱く石灰質または石灰質でない水を得ることが可能であろう。ここで報告されている多くの実験の目的は、したがって、原則として類似のC-LiFePO4ロットを用いた電池性能における予期しない劣化の原因を突き止めること、および材料C-AxMXO4yを含有するリチオ化金属ポリマーテクノロジー電池について最適化された化合物を特定することであった。特定の一実施形態において、本明細書中でC-AxMXO4y材料と指定されている本発明の材料は、オリビン構造を有し、熱分解によって堆積される炭素をその表面の少なくとも一部に有する式AxMXO4yを有する化合物の粒子によって構成され、-AはLiのみを、または原子百分率最大10のNaまたはKで部分的に置き換えられたLiを表し、-MはFeIIもしくはMnIIまたはこれらの混合物のみを、あるいは原子百分率最大30の、NiおよびCoから選択される1種もしくは複数種の他の金属で、かつ/または原子百分率最大10の、NiもしくはCo以外の1種または複数種の異原子価もしくは等原子価金属で、かつ/または原子百分率最大5のFeIIIで部分的に置き換えられたFeIIもしくはMnIIまたはこれらの混合物を表し、-XO4はオキサニオンであり、PO4のみを、またはモル百分率最大10の、SO4、SiO4およびMoO4の中から選択される少なくとも1種の基で部分的に置き換えられたPO4を表し、-0<x≦2および0<y≦2であり、係数xおよびyは、酸化物錯体の電気的中性が確保されるように独立的に選択され、この材料は、不純物として存在するカルシウムの濃度が約1000ppmより低いことを特徴とする。特定の一実施形態において、上記材料C-AxMXO4yは、不純物として存在するカルシウムの含有量が約500ppmよりも低い、好ましくは約300ppm未満、さらにより好ましくは約100ppmよりも低いことを特徴とする。第2の特定の実施形態において、本発明の材料C-AxMXO4yは、オリビン構造を有し、熱分解によって堆積される炭素をその表面の少なくとも一部に有する式AxMXO4yの化合物の粒子によって構成され、-AはLiのみを、または原子百分率最大10のNaまたはKで部分的に置き換えられたLiを表し、-MはFeIIのみを、あるいは原子百分率最大30の、Mn、NiおよびCoから選択される1種もしくは複数種の他の金属の原子で、かつ/またはMg、Mo、Nb、Ti、Al、Ta、Ge、La、Y、Yb、Sm、Ce、Cu、Hf、Cr、Zr、Bi、Zn、B、CaおよびWから選択される、原子百分率最大10の1種または複数種の異原子価もしくは等原子価金属で、かつ/または原子百分率最大5のFeIIIで部分的に置き換えられたFeIIを表し、-XO4はオキサニオンであり、PO4のみを、またはモル百分率最大10の、SO4、SiO4およびMoO4の中から選択される少なくとも1種の基で部分的に置き換えられたPO4を表し、-0<x≦2および0<y≦2であり、係数xおよびyは、酸化物錯体の電気的中性が確保されるように独立的に選択され、この材料は、不純物として存在するカルシウムの濃度が約1000ppmより低いことを特徴とする。特定の一実施形態において、上記材料C-AxMXO4yは、不純物として存在するカルシウムの含有量が約500ppmよりも低い、好ましくは約300ppmより低い、さらにより好ましくは約100ppmよりも低いことを特徴とする。第3の特定の実施形態において、材料C-AxMXO4yは、オリビン構造を有し、熱分解によって堆積される炭素をその表面の少なくとも一部に有する式LiMPO4の化合物の粒子によって構成されるC-LiMPO4であり、Mは、原子百分率が少なくとも70のFeIIを表し、この材料は、不純物として存在するカルシウムの濃度が約1000ppmより低い、好ましくは約500ppmよりも低い、好ましくは約300ppmより低い、さらにより好ましくは約100ppmよりも低いことを特徴とする。第4の特定の実施形態において、材料C-AxMXO4yは、オリビン構造を有し、熱分解によって堆積される炭素をその表面の少なくとも一部に有する式LiFePO4の化合物の粒子によって構成されるC-LiFePO4であり、不純物として存在するカルシウムの濃度が約1000ppmより低い、好ましくは約500ppmよりも低い、好ましくは約300ppmより低い、さらにより好ましくは約100ppmよりも低いことを特徴とする。本発明による材料の不純物として存在するカルシウムの濃度は、当業界で現在使用されている機器、たとえば、堀場製作所製のICP分光器のような、特に、化学的微量分析誘導結合プラズマ分光分析法等を行うことが可能となるプラズマ銃を使用することによって測定することができる。分析は、試料酸溶解による湿式鉱化wetmineralizationで構成されることが多く、その後、得られる溶液をエアロゾルの形態でプラズマに注入する。異なる元素の濃度は、発光分光法または質量分析法に基づく検出器を用いてその後決定する。本発明による材料の特性は、部分的にFeに置き換わる1種または複数種の元素を適宜選択することによって適応させることができる。たとえば、酸化物錯体が式LiFe1-xyM’xMyPO4を有する材料においては、Mn、NiおよびCoからM’を選択することにより、カソード材料の放電電位を調整することが可能となる。たとえば、Mg、Mo、Nb、Ti、Al、B、Zr、CaおよびWからMを選択することにより、調整しようとするカソード材料の動力学的特性を可能とすることができる。本発明の材料の中でも、酸化物錯体AxMXO4yが式LiFe1-xyM’xMyPO4[式中、xy≦0.3]を有する材料が特に好ましい。本発明の文脈において、表現粒子は、基本粒子elementaryparticleまたは基本粒子で構成される凝集体のいずれか、また所謂二次粒子も同様に包含する。基本粒子の大きさは、好ましくは10nm~3μmにあるべきである。凝集粒子の大きさは、好ましくは100nm~30μmにあるべきである。これら粒子径および炭素堆積物の存在により、増大した比表面積、典型的には5~50m2/g、が材料にもたらされる。本発明の特定の一実施形態において、材料C-AxMXO4yは、ミクロン径の、主に約1μmよりも大きい、好ましくは約1μm~約5μmの一次粒子で構成される。二次粒子の大きさは、好ましくは1μm~約10μmであるべきである。本発明の別の特定の一実施形態において、C-AxMXO4y材料は、粒子径分布D50が約1μm~約5μmの範囲の一次粒子で構成され、その結果、二次粒子径分布D50は約1μm~約10μmの範囲である。本発明の別の特定の一実施形態において、材料C-AxMXO4yは、基本粒子の大きさが10nm~3μmの範囲であり、凝集粒子の大きさが100nm~30μmの範囲であることを特徴とする。材料C-AxMXO4yは、いくつかの方法を用いて調製することができる。この材料は、たとえば、水熱処理国際特許出願公開第WO05/051840号参照によって、固体熱処理国際特許出願公開第WO02/027823号および国際特許出願公開第WO02/027824号参照によって、または融解国際特許出願公開第WO05/062404号参照によって得ることができる。材料C-AxMXO4y合成の好ましい一形態においては、以下の化合物源a、b、c、dおよびeからの必要な割合のバランスのとれた熱力学的および動力学的混合物をガス雰囲気中に置くことにより反応を生じさせることによって、合成が実施される。aAを構成する元素の1種または複数種の化合物源、bMを構成する元素の1種または複数種の源、c元素Xの原料化合物sourcecompound、d酸素の原料化合物およびe導体炭素の原料化合物AxMXO4y型の化合物を構成するために望まれる原子価の程度まで遷移金属の酸化状態を設定するために、合成は、気体雰囲気の組成、合成反応の温度ならびに他の原料化合物a、b、dおよびeに対する原料化合物cの濃度を制御しながら炉内で連続的に行い、この方法は化合物熱分解段階eを含む。この実施形態において、ガス流および逆に循環する固体生成物の流れ、最適条件下で、炉から出ると回収される材料C-AxMXO4yは、約200ppm未満の水を含有する。合成の特定の一形態において、原料化合物aは、たとえば、酸化リチウムまたは水酸化リチウム、炭酸リチウム、中性リン酸塩Li3PO4、酸性リン酸塩LiH2PO4、リチウムのオルトケイ酸塩、メタケイ酸塩またはポリケイ酸塩、硫酸リチウム、シュウ酸リチウムおよび酢酸リチウム、ならびにこれらのいずれかの混合物によって構成される群から選択されるリチウム化合物である。原料化合物bは、たとえば、酸化鉄IIIまたはマグネタイト、リン酸鉄III、ヒドロキシリン酸鉄およびヒドロキシリン酸リチウムまたは硝酸鉄III、リン酸鉄、ビビアナイト、水和Fe3PO42または水和していないFe3PO42、酢酸鉄CH3COO2Fe、硫酸鉄FeSO4、シュウ酸鉄、リン酸アンモニウム鉄NH4FePO4、ならびにこれらのいずれかの混合物によって構成される群から選択される鉄化合物である。原料化合物cは、たとえば、リン酸およびそのエステル、中性リン酸塩Li3PO4、酸性リン酸塩LiH2PO4、リン酸一アンモニウムまたはリン酸二アンモニウム、鉄リン酸鉄III、リン酸アンモニウムマンガンNH4MnPO4によって構成される群から選択されるリン化合物である。これらの化合物はすべて酸素源でもあり、これらの一部は、Li、FeおよびPの中からの少なくとも2種の元素の源である。酸化物錯体AxMXO4yの粒子表面上の炭素の堆積物は、原料化合物eの源から熱分解によって得られる。化合物eの熱分解は、化合物AxMXO4yを形成するための化合物a~d間の合成反応と同時に行うことができる。また、この熱分解は、合成反応に続く段階で行うこともできる。酸化物錯体粒子AxMXO4yの表面上の導電性炭素層の堆積物は、非常に幅広い原料化合物e熱分解によって得ることができる。適切な原料化合物が、液体または気体状態にある化合物、液体溶媒中で溶液の形態で使用することができる化合物、あるいはその熱分解の過程で液体または気体状態に移る化合物であり、その結果、ほぼ完全に酸化物錯体粒子によって覆うことができる。原料化合物eは、たとえば、液体、固体または気体炭化水素およびそれらの誘導体特に、タールやピッチなどの多環芳香族種、ペリレンおよびそれらの誘導体、多価化合物たとえば、糖類および炭水化物ならびにそれらの誘導体、ポリマー、セルロース、でんぷんならびにそれらのエステルおよびエーテル、ならびにこれらのいずれかの混合物によって構成される群から選択することができる。ポリマーの例として、ポリブタジエン、ポリビニルアルコール、ポリビニルブチラール、フェノールの縮合生成物アルデヒド反応により得られる生成物を含む、フルフリルアルコールから得られるポリマー、スチレン、ジビニルベンゼン、ナフタレン、ペリレン、アクリルニトリルおよび酢酸ビニルに加え、ポリオレフィンを挙げることができる。化合物eがCOまたは気体炭化水素である場合、不均化され、前駆体a~cの少なくとも1つの中に存在する遷移金属元素によって、または前駆体混合物に添加される遷移金属化合物によって有利に触媒される。原料化合物eが、エチレン、プロピレン、アセチレン、ブタン、1,3ブタジエン、または1-ブタンなどの気体または気体混合物である場合、好ましくは不活性キャリアガスの存在下、約100~約1300°C、特に約400~約1200°Cの温度のオーブンにおけるクラッキングによって、熱分解を行うたとえば、米国特許出願公開第2002/195591号および米国特許出願公開第2004/157126号参照。炭素堆積は、特開2006-302671に記載されているように、炭化水素からCVDによって行うこともできる。合成の特定の一形態において、材料C-LiFePO4は、リン酸鉄FePO4、炭酸リチウムLi2CO3および有機炭素源化合物から固体熱プロセスによって調製する。本発明による材料C-AxMXO4yは、金属リチウムアノードおよびプラスチックであってもなくてもよい固体高分子電解質を用いたリチオ化金属ポリマーテクノロジー電池LMPにおけるカソードとして特に有用である。特定の一実施形態において、カソードは、好ましくは集電体上に塗布された複合材料から構成され、この複合材料は、C-AxMXO4yと、バインダとして塩化されていてもされていなくてもよいポリマー溶媒と、電子伝導を促す材料とを含み、好ましくは電解質溶媒はポリマーからなる。電子伝導を促す材料は、ランプブラックケッチェンブラック等、黒鉛、炭素繊維たとえば、カーボンナノチューブまたはVGCF炭素繊維気相成長炭素繊維の形態で含む群の中から有利に選択され、カーボンナノチューブおよびグラフェンの成長は、気相中で行われる。ポリマー溶媒は、ポリエーテル部分を含むポリマーの中から有利に選択され、このポリマーへのリチウム塩の溶解により、固体高分子電解質を調製することが可能となる。電解質を形成するために、本発明の文脈において使用することができるポリエーテルの例として挙げることができるのは、ポリエチレンオキシドと、エチレンオキシドおよび少なくとも1種の置換オキシランから得られ、エチレンオキシドから得られる-CH2-CH2O-の繰り返し単位を少なくとも60含むコポリマーとである。置換オキシランから得られる繰り返し単位は、-O-CH2-CHR-単位オキシランCH2-CHR-Oの誘導体からでよく、-O-CH2-CHR-単位において、Rは、好ましくは炭素数1~16のラジカルアルキルから、より好ましくは炭素数1~8のラジカルアルキルから選択されるラジカルアルキルである。置換オキシランから得られる繰り返し単位は、-O-CH2-CHR’-単位オキシランCH2-CHR’-Oの誘導体からであってもよく、-O-CH2-CHR’-単位において、R’はラジカル重合が可能な基である。前記基は、二重結合を含む基、たとえば、ビニル、アリル、ビニルベンジルまたはアクリロイル基の中から選択することができる。これらの基の例として、1<q<6かつp=0または1である式CH2=CH-CH2q-O-CH2p-、あるいは0<xy<5かつp=0または1である式CH3-CH2y-CH=CH-CH2x-OCH2p-を有する基を挙げることができる。この発明において有用であるポリエーテルは、様々な置換オキシランから得られる繰り返し単位を含有することができる。一実施形態においては、本発明に従って使用するポリエーテルが、置換基が重合機能を備える少なくとも1種の置換オキシランから得られる繰り返し単位で構成される。一例として、アリルグリシジルエーテルを挙げることができる。高分子電解質は、ポリマーの混合物によって、たとえば、ポリマー溶媒と、非溶媒でありかつ/または少なくとも部分的に高分子溶媒に可溶であるポリマーとの混合物によって構成することもできるが、これに限定されないフランス特許第2881275号および国際公開第WO2009/079757号参照。特定の一実施形態において、リチウム塩は、具体的にはLiPF6、LiAsF6、LiCIO4、LiBF4、LiC4BO8、LiC2F5SO22N、Li[C2F53PF3]、LICF3SO3、LiCH3SO3、LiNSO2FおよびLiNSO2CF32の中から選択することができる。このようにして形成される高分子電解質は、30重量以下の液体溶媒、可塑剤または低質量のポリマーによって任意選択で可塑化することができる。カソードの容量は、カソード表面1cm2当たりの電気活性材料のmgで表される。カソードは、不純物として存在するカルシウムの濃度が約1000ppmより低い、好ましくは約500ppmより低い、好ましくは約300ppmより低い、さらにより好ましくは約100ppmより低い、この発明によるC-AxMXO4y材料から作製する。Mが、Mn、NbまたはMgで部分的に置き換えられた原子百分率少なくとも70のFeを表すC-LiFePO4材料およびC-LiMPO4材料は、特にカソードの活性材料として好ましい。上記は、本発明の原理の説明と見なされる。さらに、数多くの修正形態および変更形態が当業者にとっては明らかであるため、示し説明する適確な諸実施例および諸実施形態に本発明を限定することは望ましくない。したがって、あらゆる適切で均等な修正形態を、本発明の範囲に関連するとすることができる。実施例不純物として存在するカルシウムの非常に低い濃度が、リチオ化金属ポリマーテクノロジー電池におけるカソードの材料として使用する材料C-AxMXO4yの性能に好ましい影響をもたらすことを示すために、従来技術の技法を用いて比較するやり方で、本発明による方法を実施した。実施例1固体状態での熱的方法によるC-LiFePO4の合成FePO4H2O21モルおよびLi2CO31モル、純度:99.9と、エチレンオキシドを50含有するポリエチレン-ブロック-ポリエチレングリコール5とを含有する混合物を調製し、この混合物をイソプロピルアルコールに導入し、約10時間撹拌し、その後溶媒を取り除く。このようにして得られる材料において、ポリマーはリン酸塩および炭酸塩粒子を共に保持する。この混合物を、窒素流下700°Cで2時間処理して電池グレードのC-LiFePO4材料を得た後、この材料100°Cで真空乾燥し、最終的な材料を、露点が-90°Cに設定されたアルゴン雰囲気にあるグローブボックス内で保存する。材料の比表面積は13.4m2/g、炭素濃度は1.7重量である。この合成を、程度の差はあるが不純物をカルシウムとして含有するFePO4の選択したロットを用いて繰り返す。以下の表に、微量分析プラズマ銃によって決定された、最終C-LiFePO4生成物中のカルシウムCa濃度を示す。これらの合成は、FeIIがマグネシウムMgおよびマンガンMnに関して原子百分率5置換され、不純物として存在するカルシウムを含有するFePO4のロットを用いて繰り返した。以下の表に、微量分析プラズマ銃によって決定された、最終C-LiFe0.95Mg0.05PO4およびC-LiFe0.95Mn0.05PO4生成物中のカルシウムCa濃度を示す。実施例2リチオ化金属ポリマー電池の作製本実施例における異なる組立電池において、実施例1で得られたC-LiFePO4カソード材料を用いてカソードを作製する。下記作業形態に従ってLMP電池を作製した。C-LiFePO4を2.06g、分子量100,000のポリエチレンオキシドを1.654g、およびケッチェンブラック炭素粉末アクゾノーベル社提供334mgを、ジルコンボールを有するTurbula登録商標ミキサを用いて、アセトニトリル中で1時間慎重に混合した。この混合物をその後、Gardner登録商標装置を用いて炭化コーティングExopackAdvancedCoatings商標により供給を有するアルミニウム箔シート上に載置し、堆積されたフィルムを80°Cで12時間真空乾燥した後、グローブボックス内で保存した。これらカソードは、C-LiFePO4を4mg/cm2含有していた。カソードしてのこれらリン酸塩を含有するコーティングを有するアルミニウム箔の炭酸シートと、アノードとしてのリチウム金属膜と、LiTFSI3M社により供給を30重量含有するポリエチレンオキシドフィルムとを使用することによって、試料A、B、CおよびDそれぞれについて電池A1、B1、C1およびD1ボタン型電池をグローブボックス内で組立て、封止した。電池A1、B1、C1およびD1に、C/4領域において、80°Cで、Li/Li0に対し2~3.8ボルトで定電流サイクルintentiostaticcyclingを行った。電流遮断法によりこの場合1秒、C/4領域において放電開始時に、5回目および100回目のサイクルにおいてASIを測定した。結果を以下の表に示したASIをOhmcm2で表す。これは、リチオ化金属ポリマーテクノロジー電池においてカソードとして使用するC-LiFePO4中に不純物として存在するカルシウムの弊害を裏付けている。カソードしてのこれらリン酸塩を含有するコーティング付きアルミニウム箔の炭酸シートと、アノードとしてのリチウム金属膜と、LiTFSI3M社により供給を30重量含有するポリエチレンオキシドフィルムとを使用することによって、試料A-Mg、B-Mg、C-MgおよびD-Mgそれぞれについて、またそれぞれA-Mn、B-Mn、C-MnおよびD-Mnについて、電池A1-Mg、B1-Mg、C1-MgおよびD1-Mgを、またそれぞれA1-Mn、B1-Mn、C1-MnおよびD1-Mnボタン型電池をグローブボックス内で組立て、封止した。これらの電池は、電池A1、B1、C1およびD1と同一と特徴付けた。不純物として存在するカルシウムの量に相関して同様のASI増大が見られた。本発明をその一部の実施形態に関して詳細に説明したが、本発明の精神から逸脱することなく変形および改良が可能である。ここで説明した、また特許請求の範囲に記載されている材料およびまたは方法はすべて、本発明の観点から過度の実験なしで策定および実行することができる。本発明の材料および方法を好ましい諸実施形態に関して説明したが、本発明の概念、精神および範囲から逸脱することなく、材料およびまたは段階からなる方法に、あるいは上記方法の段階の順序において変形を適用することができることは、当業者には明らかであろう。当業者にとって明らかとなり得る同種の置換形態および修正形態はいずれも、添付の特許請求の範囲によって定義される本発明の精神、範囲および概念の範囲内にあると留意すべきである。本明細書で引用したいずれの文献も参照によりその全体が本明細書中に組み込まれる。"